(57)【要約】【課題】フラックスを用いずに健全なろう付接合を形成するとともに、ろう付による熱交換器の歪みを抑制することができる熱交換器の製造方法を提供する。【解決手段】アルミニウム材からなり中空部１１を備えた被処理物１を準備する。被処理物１とは別に、被処理物１の周囲に配置される壁部２１と、壁部２１によって取り囲まれた空間からなる収容空間２２と、を備え、収容空間２２の体積Ｖｃ［ｃｍ3］と、中空部１１の容積Ｖｈin［ｃｍ3］と、中空部１１に外接する直方体Ｒの体積Ｖｈout［ｃｍ3］とが、Ｖｃ−Ｖｈout≦２Ｖｈinの関係を満足する治具２を準備する。治具２の収容空間２２内に被処理物１を収容し、治具２及び被処理物１を加熱することにより、フラックスを用いることなく中空部１１の外部と内部とを隔てる部分にろう付接合Ｊを形成する。【選択図】図４
2020028895.tif 000002
【特許請求の範囲】
【請求項１】
フラックスを使用せずに被処理物をろう付して熱交換器を作製する熱交換器の製造方法であって、
アルミニウム材からなり中空部を備えた前記被処理物を準備し、
前記被処理物の周囲に配置される壁部と、前記壁部によって取り囲まれた空間からなる収容空間と、を備え、前記収容空間の体積Ｖｃ［ｃｍ3］と、前記中空部の容積Ｖｈin［ｃｍ3］と、前記中空部に外接する直方体の体積Ｖｈout［ｃｍ3］とが、Ｖｃ−Ｖｈout≦２Ｖｈinの関係を満足する治具を準備し、
前記治具の前記収容空間内に前記被処理物を収容し、
前記治具及び前記被処理物を加熱することにより、フラックスを用いることなく前記中空部の外部と内部とを隔てる部分にろう付接合を形成する、熱交換器の製造方法。
【請求項２】
前記収容空間内に前記被処理物を収容した後、前記壁部同士の間に前記被処理物を拘束する、請求項１に記載の熱交換器の製造方法。
【請求項３】
前記治具として、前記収容空間と前記治具の外部空間とを連通させる通気口を有し、前記通気口の開口面積の合計が前記治具の外表面の面積の１／１０〜１／３００である治具を使用する、請求項２に記載の熱交換器の製造方法。
【請求項４】
前記治具として、前記被処理物を拘束するための一対の前記壁部に前記通気口を有する治具を使用する、請求項３に記載の熱交換器の製造方法。
【請求項５】
前記被処理物を拘束するための一対の前記壁部のうち、一方の前記壁部に設けられた通気口の開口面積の合計が、他方の前記壁部に設けられた通気口の開口面積の合計の５０〜１００％である、請求項４に記載の熱交換器の製造方法。
【請求項６】
前記治具は黒鉛から構成されている、請求項１〜５のいずれか１項に記載の熱交換器の製造方法。
【請求項７】
前記治具における前記壁部の内表面に、炭化ケイ素、熱分解炭素またはガラス状炭素からなる保護層が設けられている、請求項６に記載の熱交換器の製造方法。
【請求項８】
前記収容空間内に前記被処理物を収容する際に、前記壁部と前記被処理物との間に鱗状黒鉛からなる潤滑シートを介在させる、請求項６または７に記載の熱交換器の製造方法。
【発明の詳細な説明】
【技術分野】
【０００１】
本発明は、熱交換器の製造方法に関する。
【背景技術】
【０００２】
近年、空調機や自動車等に組み込まれるパラレルフロー型熱交換器や、半導体装置を冷却するための冷却ジャケット等の熱交換器の素材として、軽量化のため、熱伝導率が高く比重が小さいアルミニウム材（アルミニウム及びアルミニウム合金を含む。以下同じ。）が多用されている。この種の熱交換器は、アルミニウム材からなる複数の部品より構成された中空部を有していることがある。中空部の内部空間は、例えば冷媒流路となる。
【０００３】
熱交換器を構成する部品は、ろう付により互いに接合されていることが多い。従来、アルミニウム材のろう付方法としては、Ａｌ−Ｓｉ（アルミニウム−シリコン）系合金からなるろう材を用い、ろう材上にフッ化物系のフラックスを塗布した後に窒素中で被処理物を加熱してろう付する、いわゆるフラックスろう付法が多用されている。
【０００４】
しかし、フラックスろう付法によりろう付を行う場合、ろう付が完了した後に、フラックスやその残渣が熱交換器の表面に付着する。例えば、電子部品が搭載される熱交換器においては、その製造時にフラックス残渣により表面処理性が悪化するなどの問題が発生するおそれがある。また、例えば水冷式の熱交換器では、冷媒流路にフラックス等に起因する目詰まりが発生するなどの問題が生じるおそれもある。さらに、フラックスやその残渣を除去するためには、酸洗処理を行う必要があり、近年では、当該処理のコスト負担が問題視されている。
【０００５】
そこで、フラックスの使用に伴うこれらの問題を回避するため、フラックスを用いずにろう付を行う、いわゆるフラックスフリーろう付法により熱交換器を作製する方法が種々提案されている。例えば特許文献１には、真空炉中でチューブ等の各部品間に配置されたろう材により、各部品間を真空ろう付けする熱交換器の製造方法が記載されている。また、特許文献２には、大気圧、不活性ガス雰囲気の炉中でろう付を行うアルミニウム製熱交換器の製造方法が記載されている。
【０００６】
フラックスフリーろう付法においては、真空中でろう付を行う場合、及び、不活性ガス雰囲気中でろう付を行う場合のいずれにも、Ｍｇ等のアルミニウムよりも酸化されやすい金属元素を利用してアルミニウム材の表面の酸化皮膜を破壊し、ろう付を行っている。
【先行技術文献】
【特許文献】
【０００７】
【特許文献１】特開２００３−１８１６２８号公報
【特許文献２】特開２０１４−１８４４８９号公報
【発明の概要】
【発明が解決しようとする課題】
【０００８】
フラックスフリーろう付法によりろう付を行う場合、被処理物の形状や構造、及びろう付接合を形成しようとする位置によってはろう付接合の品質が悪化しやすいという問題がある。かかる問題は、特に、中空部の外部と内部を隔てる部分において発生しやすい。
【０００９】
例えば、真空中においてフラックスを用いずにろう付を行う場合には、加熱によって生じた溶融ろうが中空部の外側に引き出されやすい。また、不活性ガス中においてフラックスを用いずにろう付を行う場合には、加熱によって生じた溶融ろうが中空部の内側に引き込まれやすい。このように、中空部の内部と外部とを隔てる部分において、中空部の内側または外側のいずれかに溶融ろうが偏ると、ろう付後の熱交換器の外表面または内表面においてフィレット切れが発生しやすくなる。その結果、熱交換性能の低下、耐圧強度の低下、冷媒の漏出または耐腐食性の低下などの種々の問題が発生するおそれがある。
【００１０】
また、ろう付加熱中における被処理物の温度は均一ではなく、例えば高温の不活性ガスと接触しやすい部分やろう付炉のヒータからの輻射を受ける部分の温度が周囲よりも高くなりやすい。同様に、ろう付後の冷却中における熱交換器の温度も均一ではなく、熱容量が小さい部分や不活性ガスと接触しやすい部分が周囲よりも早く冷却されやすい。このような温度差によって、ろう付完了後の熱交換器の形状に歪みが生じることがある。熱交換器の歪みが大きくなると、ろう付不良の発生や熱交換性能の低下、圧力損失の増大などの種々の問題を招くおそれがある。
【００１１】
本発明は、かかる背景に鑑みてなされたものであり、フラックスを用いずに健全なろう付接合を形成するとともに、ろう付による熱交換器の歪みを抑制することができる熱交換器の製造方法を提供しようとするものである。
【課題を解決するための手段】
【００１２】
本発明の一態様は、フラックスを使用せずに被処理物をろう付して熱交換器を作製する熱交換器の製造方法であって、
アルミニウム材からなり中空部を備えた前記被処理物を準備し、
前記被処理物の周囲に配置される壁部と、前記壁部によって取り囲まれた空間からなる収容空間を備え、前記収容空間の体積Ｖｃ［ｃｍ3］と、前記中空部の容積Ｖｈin［ｃｍ3］と、前記中空部に外接する直方体の体積Ｖｈout［ｃｍ3］とが、Ｖｃ−Ｖｈout≦２Ｖｈinの関係を満足する治具を準備し、
前記治具の前記収容空間内に前記被処理物を収容し、
前記治具及び前記被処理物を加熱することにより、フラックスを用いることなく前記中空部の外部と内部とを隔てる部分にろう付接合を形成する、熱交換器の製造方法にある。
【発明の効果】
【００１３】
本発明者らは、鋭意検討の結果、従来のフラックスフリーろう付法においては、中空部の外部におけるろう付中の環境と、内部におけるろう付中の環境とが大きく異なるために、中空部の内部と外部とを隔てる部分において溶融ろうの量に偏りが生じることを見出した。
【００１４】
即ち、真空中でろう付を行う場合、中空部内には、ろう付加熱時に蒸発したＭｇ等の元素が滞留しやすい。そのため、ろう付中に中空部の内圧が容易に上昇する。一方、中空部の外部においては、ろう付加熱時に蒸発したＭｇ等の元素が散逸しやすいため、圧力が上昇しにくい。このような圧力差により、中空部の外部においては、中空部の内部に比べてＭｇ等の蒸発が活発に起こりやすい。
【００１５】
それ故、真空中でろう付を行う場合には、中空部の外表面の酸化皮膜が内表面の酸化皮膜よりも迅速に破壊され、溶融ろうが中空部の外表面に迅速に濡れ広がりやすくなる。以上の結果、溶融ろうが中空部の外側に引き出されやすくなる。
【００１６】
一方、不活性ガス中でろう付を行う場合、中空部内に微量に存在する酸素や水分が、Ｍｇ等のゲッター作用によって消費される。また、中空部内には、中空部の外部から不活性ガスが流入しにくい。これらの結果、中空部内においては、不活性ガス中の酸素濃度や露点が低い状態を容易に維持することができる。一方、ろう付炉内には不活性ガスが絶えず供給されるため、中空部の外部においては、不活性ガス中の酸素や水分をＭｇ等のゲッター作用によって低減することが難しい。それ故、中空部の外部における不活性ガス中の酸素濃度及び露点は、中空部内の不活性ガス中の酸素濃度及び露点よりも高くなりやすい。
【００１７】
それ故、不活性ガス中でろう付を行う場合には、中空部の内表面の酸化皮膜が外表面の酸化皮膜よりも迅速に破壊され、溶融ろうが中空部の内表面に迅速に濡れ広がりやすくなる。以上の結果、溶融ろうが中空部の内側に引き込まれやすくなる。
【００１８】
このようなろう付中の環境の差異を小さくするため、前記熱交換器の製造方法においては、中空部を備えた被処理物を、収容空間の体積Ｖｃ［ｃｍ3］と、中空部の容積Ｖｈin［ｃｍ3］及び中空部に外接する直方体の体積Ｖｈout［ｃｍ3］とが、Ｖｃ−Ｖｈout≦２Ｖｈinの関係を満足する治具の収容空間に収容する。前記の関係式を満足する治具に被処理物を収容すると、Ｖｃ−Ｖｈout、つまり、収容空間内における被処理物よりも外側の部分の体積と、Ｖｈin、つまり、中空部の容積との差が小さくなる。これにより、ろう付中における、中空部の外部の環境と内部の環境との差異を小さくすることができる。
【００１９】
そして、この治具ごと被処理物を加熱し、フラックスを用いずにろう付を行うことにより、中空部の内部と外部とを隔てる部分にろう付接合を形成する。前述したように、被処理物は、前記特定の治具に収容されているため、ろう付中における、中空部の外部の環境と内部の環境との差異が小さくなっている。そのため、中空部の内部と外部とを隔てる部分において、中空部の外表面に集まる溶融ろうの量と、内表面に集まる溶融ろうの量との差を小さくすることができる。それ故、中空部の内表面から外表面までに亘るろう付接合を形成することができる。
【００２０】
更に、ろう付中の被処理物は、治具により覆われている。そのため、ろう付炉のヒータからの輻射や治具内の環境の急激な変化を緩和することができる。その結果、被処理物の温度の偏りを軽減することができ、ひいては熱交換器の歪みを抑制することができる。
【００２１】
以上の結果、前記製造方法によれば、フラックスを用いずに健全なろう付接合を形成するとともに、ろう付による熱交換器の歪みを抑制することができる。
【図面の簡単な説明】
【００２２】
【図１】実施例１における、熱交換器としての冷却ジャケットの斜視図である。
【図２】実施例１における、被処理物の分解斜視図である。
【図３】実施例１における、治具の分解斜視図である。
【図４】実施例１における、被処理物が収容された治具の要部を示す断面図である。
【図５】実施例１における、中空部の外部と内部とを隔てるろう付接合の例を示す一部拡大断面図である。
【図６】実施例２における、熱交換器としてのパラレルフロー型熱交換器の斜視図である。
【図７】実施例２における、被処理物の分解斜視図である。
【図８】実施例２における、治具の分解斜視図である。
【図９】実験例１における、ろう付性の評価結果を示す説明図である。
【発明を実施するための形態】
【００２３】
前記製造方法により製造される熱交換器は、少なくとも１か所の中空部を有している。また、中空部の内部と外部とを隔てる部分には、少なくとも１か所のろう付接合が形成されている。
【００２４】
かかる熱交換器としては、例えば、チューブとアウターフィンとが交互に積層されてなるコアと、コアの両端に配置され、複数のチューブに冷媒を分配し、または複数のチューブから排出された冷媒を集めるヘッダとを備えたパラレルフロー型熱交換器や、有底箱状を呈するジャケット本体部と、ジャケット本体部の開口を閉鎖するジャケット蓋部とを備えた冷却ジャケット等がある。
【００２５】
パラレルフロー型熱交換器における中空部は、例えば、ヘッダとチューブとから構成されている。また、パラレルフロー型熱交換器においては、ヘッダとチューブとの間等に、中空部の内部と外部とを隔てるろう付接合が形成される。冷却ジャケットにおける中空部は、例えば、ジャケット本体部と蓋部とから構成されている。また、冷却ジャケットにおいては、ジャケット本体部と蓋部との間等に、中空部の内部と外部とを隔てるろう付接合が形成される。
【００２６】
前記製造方法においては、まず、アルミニウム材からなり中空部を備えた被処理物を準備する。被処理物は、１個の部品から構成されていてもよいし、複数の部品から構成されていてもよい。
【００２７】
被処理物は、ろう付接合を形成するためのろう材を有している。ろう材は、被処理物の構造を構成するための部品とは別に設けられていてもよい。また、例えば、被処理物の部品を、心材と、心材の少なくとも片面上に配置されたろう材とを備えたブレージングシートから作製することもできる。この場合、心材は、ろう付後に熱交換器の構造の一部となる。
【００２８】
被処理物を構成する部品のうち少なくとも１つには、表面に存在する酸化皮膜を破壊するための元素が含まれている。例えば、ブレージングシートを用いて部品を作製する場合には、ブレージングシートを構成する層のうち１つ以上の層に、表面に存在する酸化皮膜を破壊するための元素が含まれていればよい。かかる元素としては、例えば、Ｍｇ（マグネシウム）、Ｌｉ（リチウム）、Ｂｅ（ベリリウム）等がある。
【００２９】
前記製造方法において、被処理物を収容するための治具は、被処理物の周囲に配置される壁部と、壁部によって取り囲まれた空間からなる収容空間とを有している。また、治具は、収容空間の体積Ｖｃ［ｃｍ3］と、中空部の容積Ｖｈin［ｃｍ3］と、中空部に外接する直方体の体積Ｖｈout［ｃｍ3］とが、Ｖｃ−Ｖｈout≦２Ｖｈinの関係を満足している。これにより、ろう付中における中空部の内部の環境と外部の環境との差を小さくし、健全なろう付接合を形成することができる。
【００３０】
治具の材質は特に限定されることはないが、例えば、ステンレス鋼などのろう付中に変質しない金属や、黒鉛などを採用することができる。
【００３１】
治具は、黒鉛から構成されていることが好ましい。この場合には、収容空間内に存在する酸素が黒鉛と反応することによって消費されるため、収容空間内の酸素濃度をより低くすることができる。これにより、ろう付性をより向上させることができる。黒鉛からなる治具は、特に、真空中でのろう付に比べて酸素濃度が高くなりやすい、不活性ガス中でのろう付におけるろう付性の向上に有効である。
【００３２】
治具の内表面には、炭化ケイ素、熱分解炭素またはガラス状炭素からなる保護層が設けられていてもよい。この場合には、治具内に被処理物を収容した後に、治具の内表面と被処理物との摺動による摩耗粉の発生を抑制することができる。その結果、摩耗粉による熱交換器の汚染や、作業スペースの汚染をより効果的に抑制することができる。また、この場合には、黒鉛と酸素との反応による黒鉛の消耗を抑制することができるため、治具の寿命をより長くすることができる。
【００３３】
治具は、収容空間と治具の外部空間とを連通させる通気口を有していてもよい。この場合には、例えば、ろう付中に治具の内圧が急激に上昇した場合などに、通気口を通じて治具の内圧を開放することができる。その結果、内圧の変動による治具の破損を回避することができる。
【００３４】
通気口の配置、数及び形状は、種々の態様をとり得る。例えば、通気口の数は、１か所であってもよいし、複数であってもよい。通気口の開口面積の合計は、治具の外表面の面積の１／１０〜１／３００であることが好ましい。この場合には、治具の外部空間から収容空間内への雰囲気の流入を抑制しつつ、治具の内圧を治具の外部空間の圧力に連動させることができる。
【００３５】
被処理物及び治具を準備した後、被処理物を収容空間内に収容する。この際、治具の壁部同士の間に被処理物を拘束することが好ましい。被処理物を壁部同士の間に拘束することにより、ろう付加熱中における被処理物の熱膨張や歪みの発生をより効果的に抑制することができる。その結果、ろう付後の熱交換器の寸法精度をより向上させることができる。
【００３６】
壁部による被処理物の拘束は、種々の態様により行うことができる。例えば、壁部同士の間に被処理物を配置した後、鋼線を用いて治具を締め付け、壁部を被処理物に押し付けることにより被処理物を拘束することができる。また、壁部同士の間に被処理物を配置した後、ボルトなどの締結部材によって治具を締結し、壁部を被処理物に押し付けることにより被処理物を拘束することもできる。
【００３７】
壁部により被処理物を拘束する場合には、黒鉛からなる治具を使用することがより好ましい。黒鉛の線膨張係数は典型的には６ｐｐｍ／Ｋ程度であり、アルミニウム材の線膨張係数（典型的には２５ｐｐｍ／Ｋ程度）よりも十分に小さい。そのため、黒鉛からなる治具は、アルミニウム材に比べてろう付中に変形しにくい。かかる治具を使用することにより、ろう付中の被処理物の変形をより効果的に抑制し、ひいては熱交換器の寸法精度をより向上させることができる。
【００３８】
また、収容空間内に被処理物を収容する際に、治具と被処理物との間に鱗状黒鉛からなる潤滑シートを介在させてもよい。この場合にも、前述の保護層と同様に、治具内に被処理物を収容した後に、治具の内表面と被処理物との摺動による摩耗粉の発生を抑制することができる。その結果、摩耗粉による熱交換器の汚染や、作業スペースの汚染をより効果的に抑制することができる。なお、前述した「鱗状黒鉛」は、鱗片状黒鉛及び塊状黒鉛を含む概念である。
【実施例】
【００３９】
（実施例１）
前記熱交換器の製造方法に係る実施例を、図１〜図５を用いて説明する。本例の製造方法においては、まず、図２に示すようにアルミニウム材からなり中空部１１を備えた被処理物１を準備する。また、被処理物１とは別に、図３及び図４に示すように、被処理物１の周囲に配置される壁部２１と、壁部２１によって取り囲まれた空間からなる収容空間２２と、を備え、収容空間２２の体積Ｖｃ［ｃｍ3］と、中空部１１の容積Ｖｈin［ｃｍ3］と、中空部１１に外接する直方体Ｒの体積Ｖｈout［ｃｍ3］とが、Ｖｃ−Ｖｈout≦２Ｖｈinの関係を満足する治具２を準備する。
【００４０】
次いで、図４に示すように、治具２の収容空間２２内に被処理物１を収容する。そして、治具２及び被処理物１を加熱することにより、フラックスを用いることなく中空部１１の外部と内部とを隔てる部分にろう付接合Ｊ（図５参照）を形成する。以上により、熱交換器３を得ることができる。
【００４１】
本例においては、図１に示す、熱交換器３としての冷却ジャケット３１の製造方法を説明する。冷却ジャケット３１は、有底箱状を呈するジャケット本体部３１１と、ジャケット本体部３１１の開口を閉鎖するジャケット蓋部３１２とを有している。冷却ジャケット３１は、ジャケット本体部３１１とジャケット蓋部３１２とによって囲まれた空間からなる冷媒流路３１８（図５参照）を有している。冷媒流路３１８には、例えばコルゲートフィンなどのインナーフィンが設けられていてもよい。
【００４２】
図１に示すように、ジャケット本体部３１１は、長方形状を呈するジャケット頂壁部３１３と、ジャケット頂壁部３１３の外周端縁に立設されたジャケット側壁部３１４と、ジャケット側壁部３１４の先端から外方に延出したジャケットフランジ部３１５と、を有している。ジャケット頂壁部３１３には、冷却ジャケット３１の外部から冷媒流路内に冷媒を導入する冷媒導入管３１６と、冷媒流路から冷却ジャケット３１の外部へ冷媒を導出する冷媒導出管３１７とが設けられている。
【００４３】
図５に示すように、ジャケットフランジ部３１５は、ろう付接合Ｊを介してジャケット蓋部３１２に接合されている。また、図には示さないが、冷媒導入管３１６及び冷媒導出管３１７は、ろう付接合を介してジャケット頂壁部３１３に接合されている。本例においては、これらのろう付接合Ｊにより、冷媒流路３１８と冷却ジャケット３１の外部とが隔てられている。
【００４４】
本例の冷却ジャケット３１は、例えばジャケット蓋部３１２やジャケット頂壁部３１３の外表面に、半導体装置などの発熱体を搭載する発熱体搭載面を設けることができる。発熱体搭載面に搭載した発熱体の熱は、ジャケット蓋部３１２やジャケット頂壁部３１３を介して冷媒に伝達される。これにより、発熱体と冷媒との間で熱交換を行い、発熱体の冷却を行うことができる。
【００４５】
冷却ジャケット３１を作製するに当たっては、まず、以下のようにして被処理物１を組み立てる。本例の被処理物１は、図２に示すように、ろう付後にジャケット本体部３１１となる第１部品１１１と、ジャケット蓋部３１２となる第２部品１１２と、冷媒導入管３１６となる第３部品１１３と、冷媒導出管３１７となる第４部品１１４とを有している。本例における被処理物１の中空部１１は、第１部品１１１と第２部品１１２とから構成されている。
【００４６】
第１部品１１１は、有底箱状を呈しており、アルミニウム材からなる心材の片面にＡｌ−Ｓｉ系合金からなるろう材が積層された片面ブレージングシートから構成されている。第１部品１１１のろう材は、箱状形状の内表面、つまり、厚み方向における第２部品１１２側に配置されている。また、第１部品１１１には、第３部品１１３及び第４部品１１４を取り付けるための貫通穴１１５が設けられている。
【００４７】
第２部品１１２は、板状を呈しており、第１部品１１１と同様に、アルミニウム材からなる心材の片面にＡｌ−Ｓｉ系合金からなるろう材が積層された片面ブレージングシートから構成されている。第３部品１１３及び第４部品１１４は、アルミニウム材から構成されている。
【００４８】
被処理物１を組み立てるに当たっては、第１部品１１１のろう材と第２部品１１２のろう材が当接するようにして第１部品１１１と第２部品１１２とを重ね合わせる。その後、第１部品１１１の貫通穴１１５に第３部品１１３及び第４部品１１４を差し込むことにより、被処理物１の組み立てが完了する。
【００４９】
次に、被処理物１を収容するための治具２を準備する。本例の治具２は、図３に示すように、壁部２１としての治具本体部２１１と治具蓋部２１２とを有している。治具本体部２１１は、黒鉛からなり、有底箱状を呈している。治具蓋部２１２は、黒鉛からなり、板状を呈している。また、治具蓋部２１２は、治具本体部２１１の開口を閉鎖することができる。本例の治具２における収容空間２２は、治具本体部２１１と治具蓋部２１２とによって囲まれた空間である。
【００５０】
治具本体部２１１は、ジャケット頂壁部３１３に当接する治具頂壁部２１３と、治具頂壁部２１３の外周端縁に立設された治具側壁部２１４と、治具側壁部２１４の先端から外方に延出した治具フランジ部２１５と、を有している。治具頂壁部２１３には、第３部品１１３及び第４部品１１４を治具２の外部へ突出させるための２か所の貫通穴２１６が設けられている。
【００５１】
本例の治具２は、図４に示す収容空間２２の体積Ｖｃ［ｃｍ3］と、中空部１１の容積Ｖｈin［ｃｍ3］と、中空部１１に外接する直方体Ｒの体積Ｖｈout［ｃｍ3］とが、Ｖｃ−Ｖｈout≦２Ｖｈinの関係を満足するように構成されている。
【００５２】
より具体的には、本例における収容空間２２の体積Ｖｃは、治具本体部２１１と治具蓋部２１２とによって囲まれた空間の体積である。本例における中空部１１の容積Ｖｈinは、第１部品１１１と第２部品１１２とによって囲まれた空間の体積である。なお、第１部品１１１と第２部品１１２との間にインナーフィン等の他の部品が配置される場合には、第１部品１１１と第２部品１１２とによって囲まれた空間の体積から、中空部内に存在する部品の占有体積を差し引いた値が中空部１１の容積Ｖｈinとなる。
【００５３】
本例における中空部１１に外接する直方体Ｒの体積Ｖｈoutは、第２部品１１２の長辺の長さと、第２部品１１２の短辺の長さと、第２部品１１２から第１部品１１１までの高さの積である。
【００５４】
このような被処理物１と治具２とを準備した後、治具蓋部２１２と第２部品１１２とが当接するようにして治具蓋部２１２上に被処理物１を載置する。そして、貫通穴１１５から第３部品１１３及び第４部品１１４を突出させつつ治具本体部２１１を被処理物１に被せることにより、治具２の収容空間２２内に被処理物１を収容する。
【００５５】
本例の治具２は、図４に示すように、収容空間２２内に被処理物１を収容した状態において、治具蓋部２１２と第２部品１１２とが当接し、かつ、治具頂壁部２１３と第１部品１１１とが当接するように構成されている。それ故、被処理物１を治具２内に収容した後に、治具本体部２１１を治具蓋部２１２側に押圧することにより、被処理物１を治具頂壁部２１３と治具蓋部２１２との間に拘束することができる。
【００５６】
治具本体部２１１を治具蓋部２１２側に押圧する方法は特に限定されることはない。図には示さないが、本例では、治具２の周囲にステンレス鋼線を巻回した後、ステンレス鋼線を締め付けることによって治具本体部２１１を治具蓋部２１２側に押圧する方法を採用している。本例の方法に替えて、例えば、治具フランジ部２１５と治具蓋部２１２とをボルト等の締結部材によって締結することにより、治具本体部２１１を治具蓋部２１２側に押圧してもよい。また、一対の拘束板の間に治具２を挟み込み、拘束板同士をボルト等の締結部材によって締結することにより、治具本体部２１１を治具蓋部２１２側に押圧することもできる。
【００５７】
その後、被処理物１を治具２とともに加熱してろう付を行うことにより、熱交換器３としての冷却ジャケット３１を得ることができる。ろう付は、真空中で行ってもよいし、不活性ガス中で行ってもよい。
【００５８】
次に、本例の作用効果を説明する。本例の製造方法では、中空部１１を備えた被処理物１を、前記特定の関係を満たす治具２の収容空間２２に収容してろう付を行う。ろう付加熱によって第１部品１１１及び第２部品１１２のろう材が溶融すると、第１部品１１１と第２部品１１２との当接部や、第１部品１１１と第３部品１１３との当接部、第１部品１１１と第４部品１１４との当接部に溶融ろうが集まる。この際、前記特定の関係を満たす治具２を用いることにより、中空部１１の外部の環境と内部の環境との差異を小さくすることができる。
【００５９】
それ故、前述した中空部１１の内部と外部とを隔てる各部において、中空部１１の外表面に集まる溶融ろうの量と、内表面に集まる溶融ろうの量との差を小さくすることができる。この状態で被処理物１を冷却することにより、図５に一例を示すように、熱交換器３の内部、つまり、冷媒流路３１８と外部とを隔てる部分に、熱交換器３の内表面から外表面までに亘るろう付接合Ｊを形成することができる。
【００６０】
更に、ろう付中の被処理物１は、治具２により覆われている。そのため、ろう付炉のヒータからの輻射や治具２内の環境の急激な変化を緩和することができる。その結果、被処理物１の温度の偏りを軽減することができ、ひいては熱交換器３の歪みを抑制することができる。
【００６１】
本例の治具２は、黒鉛から構成されている。そのため、収容空間２２内に存在する酸素が黒鉛と反応することによって消費されるため、収容空間２２内の酸素濃度をより低くすることができる。これにより、ろう付性をより向上させることができる。
【００６２】
また、被処理物１を収容空間２２内に収容した後、被処理物１が治具２の壁部２１同士の間に拘束されている。これにより、ろう付加熱中における被処理物１の熱膨張や歪みの発生をより効果的に抑制することができる。その結果、ろう付後の熱交換器３の寸法精度をより向上させることができる。
【００６３】
以上の結果、前記製造方法によれば、フラックスを用いずに健全なろう付接合Ｊを形成するとともに、ろう付による熱交換器３の歪みを抑制することができる。
【００６４】
（実施例２）
本例は、熱交換器３としてのパラレルフロー型熱交換器３２の製造方法の例である。なお、本例以降において用いる符号のうち、既出の例において用いた符号と同一ものは、特に説明のない限り既出の例における構成要素と同様の構成要素等を表す。
【００６５】
本例において作製するパラレルフロー型熱交換器３２は、図６に示すように、チューブ３２２とアウターフィン３２３とが交互に積層されてなるコア３２１と、コア３２１の両端に配置されたヘッダ３２４と、を有している。ヘッダ３２４は、チューブ３２２が差し込まれたヘッダタンク３２５と、ヘッダタンク３２５との間に筒状の冷媒流路が形成されるようにしてヘッダタンク３２５に接合されたヘッダキャップ３２６と、ヘッダ３２４の両端を閉鎖するヘッダ蓋部３２７と、を有している。ヘッダ３２４は、複数のチューブ３２２に冷媒を分配し、または複数のチューブ３２２から排出された冷媒を集めることができる。
【００６６】
パラレルフロー型熱交換器３２は、チューブ３２２とヘッダ３２４とによって囲まれた空間からなる冷媒流路を有している。
【００６７】
パラレルフロー型熱交換器３２を作製するに当たっては、まず、以下のようにして被処理物１０２を組み立てる。本例の被処理物１０２は、図７に示すように、ろう付後にチューブ３２２となる第１部品１２１と、アウターフィン３２３となる第２部品１２２と、ヘッダタンク３２５となる第３部品１２３と、ヘッダキャップ３２６となる第４部品１２４と、ヘッダ蓋部３２７となる第５部品１２５と、を有している。第１部品１２１は、アルミニウム材からなり、隔壁によって互いに区画された複数の冷媒流路１２１ａを有する多穴管である。第２部品１２２は、アルミニウム材からなる心材の両面にＡｌ−Ｓｉ系合金からなるろう材が積層された両面ブレージングシートから構成されており、コルゲート加工が施されている。第３部品１２３〜第５部品１２５は、アルミニウム材からなる心材の片面にＡｌ−Ｓｉ系合金からなるろう材が積層された片面ブレージングシートから構成されている。
【００６８】
第１部品１２１と第２部品１２２とを交互に重ね合わせてコア３２１となる部分を組み立てた後、第１部品１２１の両端を第３部品１２３に差し込む。そして、第３部品１２３に第４部品１２４及び第５部品１２５を取り付けることにより、被処理物１０２の組み立てが完了する。本例の被処理物１０２における中空部１２は、第１部品１２１と、第３部品１２３〜第５部品１２５とから構成されている。
【００６９】
次に、被処理物１０２を収容するための治具２０２を準備する。本例の治具２０２は、図８に示すように、壁部２３としての治具上部２３ａ及び治具下部２３ｂを有している。治具上部２３ａ及び治具下部２３ｂは、黒鉛からなり、有底箱状を呈している。また、治具上部２３ａ及び治具下部２３ｂは、それぞれ、コア３２１に当接する治具頂壁部２３１（２３１ａ、２３１ｂ）と、治具頂壁部２３１の外周端縁に立設された治具側壁部２３２（２３２ａ、２３２ｂ）と、治具側壁部２３２の先端から外方に延出した治具フランジ部２３３（２３３ａ、２３３ｂ）と、を有している。
【００７０】
本例の治具２０２は、治具上部２３ａの治具フランジ部２３３ａと治具下部２３ｂの治具フランジ部２３３ｂとを当接させることにより、治具上部２３ａと治具下部２３ｂとの間に収容空間２２を形成することができる。なお、図には示さないが、本例の治具２０２における治具頂壁部２３１は複数の通気口を有しており、これらの通気口によって治具２０２の内部と外部とが連通している。
【００７１】
通気口の開口面積の合計は、治具２０２の外表面の面積の１／１０〜１／３００の範囲内である。また、治具上部２３ａの治具頂壁部２３１ａに設けられた通気口の開口面積の合計は、治具下部２３ｂの治具頂壁部２３１ｂに設けられた通気口の開口面積の合計と等しい。
【００７２】
図には示さないが、本例の治具２０２における収容空間２２の体積Ｖｃは、具体的には、治具上部２３ａと治具下部２３ｂとによって囲まれた直方体状の空間の体積である。また、中空部１２の容積Ｖｈinは、具体的には、第１部品１２１に設けられた冷媒流路１２１ａの体積と、第３部品１２３〜第５部品１２５によって囲まれた空間の体積との合計である。
【００７３】
本例における中空部１２に外接する直方体の体積Ｖｈoutは、具体的には、同一の第３部品１２３に取り付けられた第５部品１２５間の外寸法である縦寸法と、一方の第３部品１２３から他方の第３部品１２３までの外寸法である横寸法と、第３部品１２３の高さとの積である。その他は実施例１と同様である。
【００７４】
また、本例の治具２０２には、複数の通気口が設けられている。通気口の開口面積合計は、治具２０２の外表面の面積の１／１０〜１／３００の範囲内である。それ故、治具２０２の外部空間から収容空間２２内への雰囲気の流入を抑制しつつ、治具２０２の内圧を外部空間の圧力に連動させ、治具２０２の破損を回避することができる。
【００７５】
また、本例の通気口は、治具上部２３ａの治具頂壁部２３１ａ及び治具下部２３ｂの治具頂壁部２３１ｂ、つまり、被処理物１０２を拘束する一対の壁部２３に設けられている。このように、被処理物１０２を拘束する一対の壁部２３に通気口を設けることにより、通気口から流入する雰囲気が被処理物１０２における壁部２３と接触していない側周面に当たることを抑制することができる。その結果、被処理物１０２の側周面におけるろう付性の悪化を抑制することができる。
【００７６】
また、治具上部２３ａの治具頂壁部２３１ａに設けられた通気口の開口面積の合計は、治具下部２３ｂの治具頂壁部２３１ｂに設けられた通気口の開口面積の合計の５０〜１００％の範囲内にある。これにより、収容空間２２の内部に好ましくない気流が生じることを抑制することができる。その結果、被処理物１０２のろう付性の悪化を抑制することができる。このような効果をより高める観点からは、治具上部２３ａの治具頂壁部２３１ａに設けられた通気口の開口面積の合計を、治具下部２３ｂの治具頂壁部２３１ｂに設けられた通気口の開口面積の合計の７０〜１００％の範囲内とすることが好ましく、治具下部２３ｂの治具頂壁部２３１ｂに設けられた通気口の開口面積の合計と等しくすることがより好ましい。
【００７７】
熱交換器３の形式や治具２０２の構造は、本例や実施例１の態様に限定されるものではない。本例の製造方法は、実施例１と同様の作用効果を奏することができる。
【００７８】
（実験例１）
本例においては、空間の体積Ｖｃ、中空部１１の容積Ｖｈin及び中空部１１に外接する直方体Ｒの体積Ｖｈoutを種々変更し、真空中でろう付を行った場合のろう付性を評価する。本例の熱交換器３は、実施例１と同様の形状を有する冷却ジャケット３１である。
【００７９】
本例においては、まず、実施例１と同様の形状を有する被処理物１及び治具２を準備する。被処理物１の中空部１１の容積Ｖｈin及び中空部１１に外接する直方体Ｒの体積Ｖｈoutは、表１に示す通りである。
【００８０】
被処理物１の第１部品１１１及び第２部品１１２、つまり、ジャケット本体部３１１及びジャケット蓋部３１２となる部品は、心材と、心材の片面上に積層されたろう材とを有する片面ブレージングシートから構成されている。心材は、Ａｌ−１．２ｍａｓｓ％の組成を有するＡ３００３合金であり、ろう材は、Ａｌ−１０ｍａｓｓ％Ｓｉ−０．１ｍａｓｓ％Ｂｉの組成を有するＡ４１０４合金である。
【００８１】
第３部品１１３及び第４部品１１４、つまり、冷媒導入管３１６及び冷媒導出管３１７となる部品は、Ａ６０６３合金から構成されている。本例においては、被処理物１の第１部品１１１と第２部品１１２との間に、ろう付後にインナーフィンとなる第５部品（図示略）を配置する。第５部品はＡ３００３合金から構成され、コルゲート加工が施された板材である。
【００８２】
第１部品１１１〜第５部品を準備した後、アセトンを用いてこれらの部品に脱脂洗浄を施す。そして、脱脂洗浄後の第１部品１１１〜第５部品を用いて被処理物１を組み立てる。
【００８３】
本例の治具２は、実施例１と同様の形状を有しており、表１に示すように、ステンレス鋼または黒鉛のいずれかから構成されている。また、黒鉛製の治具２の一部については、その内表面に、炭化ケイ素、熱分解炭素またはガラス状炭素からなる保護層が設けられている。治具２の収容空間２２の体積Ｖｃは、表１に示す通りである。
【００８４】
次に、被処理物１を治具２の収容空間２２内に配置する。この際、表１に示すように、一部の被処理物１については、治具２と被処理物１との間に鱗状黒鉛からなる厚み０．１５ｍｍの潤滑シートを介在させる。被処理物１を治具２内に収容した後、治具頂壁部２１３と治具蓋部２１２との間に被処理物１を拘束する。
【００８５】
その後、真空ろう付炉を用いて被処理物１のろう付を行う。ろう付の具体的な条件は、以下の通りである。まず、炉内に被処理物１を配置した後、炉内のガスを排気して圧力を０．４Ｐａにする。その後、約４５分間かけて被処理物１の温度が６００℃となるまで加熱する。被処理物１の温度が６００℃に達した時点で加熱を終了し、被処理物１が５５０℃になるまで放冷する。その後、炉内を窒素ガスで復圧する。
【００８６】
以上により表１に示す試験体Ａ１〜Ａ２６を得ることができる。各試験体のろう付性は、ジャケット本体部３１１とジャケット蓋部３１２との間に形成されるろう付接合Ｊのうち、図５に示す、冷却ジャケット３１の外表面側に形成される外周フィレットＦ１の形状及び内表面側に形成される内周フィレットＦ２の形状に基づいて評価することができる。
【００８７】
本例では、ジャケット本体部３１１と冷媒導入管３１６との間のろう付接合Ｊ、及び、ジャケット本体部３１１と冷媒導出管３１７との間のろう付接合Ｊにおける、冷却ジャケット３１の外表面側に形成される管部フィレットの形状についても評価を行う。更に、本例では、インナーフィンの接合率についても評価を行う。
【００８８】
外周フィレットＦ１、内周フィレットＦ２及び管部フィレットを目視観察した結果を表１に記載する。表１に示した記号「Ａ」は、ろう付接合Ｊの全長に亘って均一な幅のフィレットが形成されていることを示す記号である。記号「Ｂ」は、フィレットの幅に若干の変動があるものの、概ね均一な幅のフィレットが形成されていることを示す記号である。記号「Ｃ」は、フィレットがろう付接合Ｊを挟む２つの部品のうち片側のみに広がった不均一な部分を有することを示す記号である。記号「Ｄ」は、フィレットが形成されていない、いわゆるフィレット切れを有することを示す記号である。
【００８９】
フィレットの形状の評価においては、概ね均一なフィレットが形成されている記号「Ａ」及び「Ｂ」の場合を、ろう付性が良好であるため合格と判断し、フィレットの形状が不均一、または、フィレットが形成されない記号「Ｃ」及び「Ｄ」の場合を、ろう付性が悪いため不合格と判断した。
【００９０】
インナーフィンの接合率を評価した結果を表１に記載する。本例のインナーフィンとジャケット本体部３１１とが完全に接合された場合、両者の間に２０か所のろう付接合Ｊが形成される。また、インナーフィンとジャケット蓋部３１２とが完全に接合された場合、両者の間に２０か所のろう付接合が形成される。また、各ろう付接合Ｊには、インナーフィンとジャケット本体部３１１またはジャケット蓋部３１２との当接部の両側にフィレットが形成される。従って、本例のインナーフィンと水冷ジャケット３１との間には、最大８０か所のフィレットが形成され得る。
【００９１】
インナーフィンの接合率の評価においては、各試験体をインナーフィンの高さ方向の中央で切断し、フィレットの形成状態を目視観察する。そして、フィレット切れの数、つまり、インナーフィンの幅方向において不連続なフィレットの数に基づいて接合率を評価した。表１中の「フィンの接合率」欄には、フィレット切れの数が５か所未満の場合に記号「Ａ」、５か所以上１５か所未満の場合に記号「Ｂ」、１５か所以上の場合に記号「Ｃ」を記載した。
【００９２】
インナーフィンの接合率の評価においては、フィレット切れの数が１５か所未満である記号「Ａ」及び「Ｂ」の場合を、ろう付性が良好であるため合格と判断し、フィレット切れの数が１５か所以上である記号「Ｃ」の場合を、ろう付性が悪いため不合格と判断した。
【００９３】
【表１】
2020028895.tif 000003
【００９４】
表１に示すように、試験体Ａ１〜Ａ１４は、良好なろう付性を有している。また、これらの試験体のうち、ステンレス鋼からなる治具２を用いた試験体Ａ１〜Ａ５、潤滑シートを用いた試験体Ａ１１及び保護層を有する治具２を用いた試験体Ａ１２〜Ａ１４は、ろう付後に治具２からの摩耗粉が発生しないため、摩耗粉による熱交換器３や作業環境の汚染を抑制することができる。
【００９５】
一方、試験体Ａ１５〜Ａ２６は、内周フィレットＦ２の形状が不均一になるか、または、フィレット切れが発生する。
【００９６】
本例において作製した試験体のＶｃ−Ｖｈoutの値を縦軸に、２・Ｖｈinの値を横軸にとったプロットを図９に示す。なお、図９においては、ろう付性が合格であった試験体を「〇」の記号により示し、ろう付性が不合格であった試験体を「×」の記号により示した。また、図９中には、Ｖｃ−Ｖｈout＝２・Ｖｈinを示す直線Ｌを破線により示した。
【００９７】
図９に示すように、ろう付性が合格であった試験体Ａ１〜Ａ１４を示すプロット点は直線Ｌの下方に位置しており、ろう付性が不合格であった試験体Ａ１５〜Ａ２６を示す記号は直線Ｌの上方に位置している。これらの結果から、Ｖｃ−Ｖｈout≦２・Ｖｈinを満足する被処理物１と治具２とを使用してろう付を行うことにより、中空部１１の外部と内部とを隔てる部分に健全なろう付接合Ｊを形成できることが理解できる。
【００９８】
（実験例２）
本例は、実験例１におけるろう付を、不活性ガスとしての窒素中で行う例である。本例においては、第１部品１１１及び第２部品１１２を構成するブレージングシートとして、０．６ｍａｓｓ％のＭｇを含有するＡ６９５１合金からなる心材と、Ａｌ−１０ｍａｓｓ％Ｓｉ−０．００９ｍａｓｓ％Ｂｅ−０．０１５ｍａｓｓ％Ｂｉの組成を有するアルミニウム合金からなるろう材とを備えた片面ブレージングシートを使用する。
【００９９】
また、ろう付に、前室と、前室に連なるろう付室とを備えた２室式のろう付炉を使用する。前室及びろう付室内は、不活性ガスとしての窒素で満たされている。本例では、被処理物１を前室内に配置した後、被処理物１を加熱して温度を４５０℃とする。その後、治具２ごと被処理物１をろう付室内に移動する。ろう付室内で被処理物１を加熱し、温度が６００℃に到達した時点で加熱を完了する。加熱後の熱交換器３を前室に移動し、５５０℃まで冷却した後に炉外に取り出す。その他は実験例１と同様である。
【０１００】
表２に、本例の冷却ジャケット３１（試験体Ｂ１〜Ｂ２６）におけるろう付性の評価結果を示す。
【０１０１】
【表２】
2020028895.tif 000004
【０１０２】
表２に示すように、試験体Ｂ１〜Ｂ１４は、良好なろう付性を有している。また、これらの試験体のうち、ステンレス鋼からなる治具２を用いた試験体Ｂ１〜Ｂ５、潤滑シートを用いた試験体Ｂ１１及び保護層を有する治具２を用いた試験体Ｂ１２〜Ｂ１４は、ろう付後に治具２からの摩耗粉が発生しないため、摩耗粉による熱交換器３や作業環境の汚染を抑制することができる。
【０１０３】
一方、試験体Ｂ１５〜Ｂ２６は、外周フィレットＦ１の形状が不均一になるか、または、フィレット切れが発生する。
【０１０４】
表２に示す結果から、窒素中でろう付を行う場合にも、真空中とでのろう付と同様に、Ｖｃ−Ｖｈout≦２・Ｖｈinを満足する被処理物１と治具２とを使用してろう付を行うことにより、中空部１１の外部と内部とを隔てる部分に健全なろう付接合Ｊを形成できることが理解できる。
【０１０５】
（実験例３）
本例は、ろう付後の冷却ジャケット３１の歪みを評価した例である。本例では、三次元測定機を用いて実験例１において作製した試験体Ａ１、Ａ６及び実験例２において作製した試験体Ｂ１、Ｂ６の形状を測定する。そして、ジャケット頂壁部３１３とジャケット蓋部３１２との平坦度を算出する。
【０１０６】
黒鉛からなる治具２を用いて作製された試験体Ａ６、Ｂ６におけるジャケット頂壁部３１３とジャケット蓋部３１２との平坦度は０．０５ｍｍ未満である。一方、ステンレス鋼からなる治具２を用いて作製された試験体Ａ１、Ｂ１におけるジャケット頂壁部３１３とジャケット蓋部３１２との平坦度は０．１５ｍｍ以上であり、試験体Ａ６、Ｂ６よりも平坦度が大きい。これは、ステンレス鋼の線膨張係数が黒鉛よりも大きいため、ろう付加熱中に治具２が熱膨張して被処理物１の拘束がわずかに緩むためと考えられる。
【０１０７】
これらの結果から、例えば発熱体搭載面に半導体装置を搭載する場合などの、発熱体搭載面の平坦度を高くすることが求められる用途においては、黒鉛製の治具２を使用することが好ましいことが理解できる。
【０１０８】
本発明に係る熱交換器３の製造方法は、前述した実施例及び実験例の態様に限定されるものではなく、本発明の趣旨を損なわない範囲で適宜構成を変更することができる。
【符号の説明】
【０１０９】
１、１０２  被処理物
１１、１２  中空部
２、２０２  治具
２１、２３  壁部
２２  収容空間
【図１】
2020028895.tif 000005
【図２】
2020028895.tif 000006
【図３】
2020028895.tif 000007
【図４】
2020028895.tif 000008
【図５】
2020028895.tif 000009
【図６】
2020028895.tif 000010
【図７】
2020028895.tif 000011
【図８】
2020028895.tif 000012
【図９】
2020028895.tif 000013